(57)【特許請求の範囲】
【請求項１】
次の（Ａ）〜（Ｃ）を含む壁面仕上げ材。
（Ａ）ドロマイト・プラスターを１００質量部。
（Ｂ）１００質量部の水に対して、アンモニウム塩類およびナトリウム塩類の少なくともいずれかを１〜３質量部と、カリウム塩類を１〜４質量部と、鉄化合物を３〜１０質量部と、カルシウム塩類を７０〜１５０質量部と、マグネシウム塩類を３〜７質量部とを添加した触媒溶液を９〜１８質量部。
（Ｃ）適量の水。
【請求項２】
請求項１に記載の壁面仕上げ材において、さらに、天然の水溶性増粘剤を２〜４質量部含むことを特徴とする壁面仕上げ材。
【請求項３】
請求項１または２に記載の壁面仕上げ材において、さらに、無機材料からなる骨材を０〜２５０質量部と天然の繊維質材料を０〜２．４質量部含むことを特徴とする壁面仕上げ材。
【請求項４】
請求項１または２に記載の壁面仕上げ材において、さらに、珪藻土を２０〜５０質量部と、珪砂を０〜２００質量部と、天然の繊維質材料を０〜２．４質量部含むことを特徴とする壁面仕上げ材。
【請求項５】
請求項１〜４のいずれか１項に記載の壁面仕上げ材において、前記ドロマイト・プラスターの一部または全部を消石灰に置き換えたことを特徴とする壁面仕上げ材。
【発明の詳細な説明】
【０００１】
【発明の属する技術分野】
この発明は合成樹脂系の接着剤や増粘剤を使わない壁面仕上げ材に関する。
【０００２】
【従来の技術】
内装材（建築物の室内側に面する材料）としての壁面仕上げ材に合成樹脂系の接着剤や増粘剤を添加すると、これらの合成樹脂から発生する有害物質が室内空気を汚染する原因となることが指摘されている。また、外装材（建築物の戸外に面する材料）としての壁面仕上げ材に合成樹脂系の接着剤や増粘剤を添加すると、これらを廃棄処分するときに環境汚染を引き起こすことが指摘されている。したがって、人間に優しく、かつ、環境にも優しい壁面仕上げ材として、合成樹脂系の接着剤や増粘剤を使わないものが望まれている。
【０００３】
合成樹脂系の接着剤を使わない壁面仕上げ方法として、昔から、モルタルや土壁の上に消石灰を使った漆喰壁や、モルタルの上にドロマイト・プラスターを吹き付ける工法などが知られている。しかし、漆喰壁は何工程かの中塗りが必要なため、かなり高価なものになってしまう。また、ドロマイト・プラスター吹き付け工法は安価な施工方法ではあるが、弾性有機系塗料が出現して、こちらの方がドロマイト・プラスターよりも安価になった。さらに、弾性有機系塗料はモルタルのひび割れにも追従する長所があり、いつのまにかドロマイト・プラスターは使われなくなった。
【０００４】
【発明が解決しようとする課題】
したがって、外壁面の仕上げ材としては、弾性有機系塗料あるいはサイディングが主流となり、内装用の仕上げ材としてはビニールクロスを貼るものがほとんどになっている。しかし、合成樹脂を含む壁面仕上げ材は、上述のように健康上あるいは環境上好ましくない。
【０００５】
特開平１０−２４５２５５は、下地に直接施工できる無機質珪藻土系の内装用の壁面仕上げ材を開示している。この壁面仕上げ材は消石灰及び珪藻土を主成分としており、これに無機質混和材や骨材を添加して、できるだけ揮発性有機化合物を使わないようにしている。しかしながら、この従来技術でも、合成樹脂製の接着補助剤、例えば、粉末の酢酸ビニル系樹脂やアクリル樹脂を添加する必要があり、合成樹脂を完全になくすことができない。合成樹脂製の接着補助剤を添加しないと、付着性能が低下する。
【０００６】
この発明は上述の問題点を解決するためになされたものであり、その目的は、合成樹脂を全く含まないようにして、かつ、安価で施工性が良く、付着性が良好な壁面仕上げ剤を提供することにある。
【０００７】
【課題を解決するための手段】
この発明は、ドロマイト・プラスターに特定の触媒溶液を混ぜることで施工性及び付着性が良好な壁面仕上げ材が得られることを見出したものである。この発明の壁面仕上げ材は、ドロマイト・プラスターと特定の触媒溶液と水とを混練りしたものが基本になっている。この３種類の材料を混練りしてクリーム状にしたものを基礎材料と呼ぶことにする。この基礎材料は、そのままの状態で壁面仕上げ材として使うことができるが、好ましくは、使用目的に応じて、これに増粘剤や骨材等を添加して好みの壁面仕上げ材とすることができる。
【０００８】
基礎材料は次のようにして作ることができる。１００質量部のドロマイト・プラスターに９〜１８質量部の特定の触媒溶液（後述する）と１００〜１６０質量部の水を添加して混練りする。これでクリーム状の基礎材料が出来上がる。この基礎材料は、水分が蒸発しないように密封容器に保管しておけば、このままの状態で長期間保存できる。例えば、１年間程度保管しておいても、問題なく使用できる。したがって、容器から取り出して、すぐに使うことができる。
【０００９】
ドロマイト・プラスターは、ドロマイト鉱石を焼成して消化したものである。市販されているものは通常は粉末状である。
【００１０】
次に、この発明で使用する触媒溶液を説明する。この触媒溶液は、水に種々の無機化合物を添加して、多くのアルカリイオンや金属イオンを含有させたイオンリッチな溶液にしたものである。この触媒溶液は、１００質量部の水に対して、アンモニウム塩類およびナトリウム塩類の少なくともいずれかを１〜３質量部と、カリウム塩類を１〜４質量部と、鉄化合物を３〜１０質量部と、カルシウム塩類を７０〜１５０質量部と、マグネシウム塩類を３〜７質量部とを添加したものである。
【００１１】
アンモニウム塩類としては、例えば、塩化アンモニウムを使用できる。ナトリウム塩類としては、例えば、塩化ナトリウム、炭酸ナトリウムまたは硝酸ナトリウムを使用でき、これらの二つ以上を併用してもよい。カリウム塩類としては、例えば、炭酸カリウム、塩化カリウム、硝酸カリウムまたは硫酸カリウムを使用でき、これらの二つ以上を併用してもよい。鉄化合物としては、例えば、硫酸鉄、塩化第２鉄等の＋２価の鉄化合物を使用できる。カルシウム塩類としては、例えば、硝酸カルシウム、塩化カルシウム、リン酸カルシウムまたはケイ酸カルシウムを使用でき、これらの二つ以上を併用してもよい。マグネシウム塩類としては、例えば、塩化マグネシウム、ケイ酸マグネシウムまたは硫酸マグネシウムを使用でき、これらの二つ以上を併用してもよい。
【００１２】
この触媒溶液の調整方法の一例を説明する。まず、カルキ分（塩素分）を除去した水１００質量部に、アンモニウム塩類およびナトリウム塩類の少なくともいずれかを１〜３質量部と、１〜４質量部のカリウム塩類とを、同時に水に添加する。同時に添加することにより、これらの成分のイオン化が促進されて、溶液調整が容易となる。これらの添加後、約１２〜１８分間撹拌すると共に、水温を３〜１０℃に保つ。水温をこの温度範囲に保つことによって、調整された触媒溶液の触媒作用が常に安定的に得られるようになる。これに３〜１０質量部の鉄化合物を添加して、約１２〜１８分間撹拌する。この鉄化合物を水に添加するときも、上記と同様の理由により、水温を３〜１０℃に保つ。次に、７０〜１５０質量部のカルシウム塩類を添加して、約２５〜３５分間撹拌する。得られた溶液をさらに１０〜１５時間放置すると共に、水温を１５〜２０℃、好ましくは１７〜１８℃に冷却して、その後、３〜７質量部のマグネシウム塩類を添加する。これで触媒溶液が得られる。
【００１３】
ドロマイト・プラスターと上述の触媒溶液と水とを主成分とする壁面仕上げ材は、付着力が強くて下地から剥離しにくい。その理由については必ずしも明らかではないが、触媒溶液中に存在する多種類の多量のイオンがドロマイト・プラスター中の無機成分のイオン化反応を活性化して、ドロマイト・プラスター同士の凝結、硬化を促進しているものと考えられる。
【００１４】
この基礎材料は合成樹脂を全く含まないので、健康に影響を与えるような化学物質が放出される心配がなく、また、廃棄処分をしたときにも環境に悪影響を与えることがない。この基礎材料は、好ましくは天然の水溶性増粘剤や無機材料からなる骨材を添加することで、モルタル、コンクリート、石膏ボードなどの下地や、場合によって弾性有機系塗料の下地に、直接塗布しても、良好に付着する。塗布方法も、ローラー仕上げ、吹き付け仕上げ及び左官こて仕上げのいずれも可能である。左官こて仕上げのうちの磨き壁と呼ばれる技法にも適用できる。ローラー仕上げまたは吹き付け仕上げを用いれば、施工コストはペンキ塗装並みに安価になる。
【００１５】
基礎材料だけでも壁面仕上げ材として使うことができるが、好ましくは、この基礎材料にさらに天然の水溶性増粘剤や無機材料からなる骨材や繊維質材料を添加する。例えば、ドロマイト・プラスター１００質量部を含む基礎材料に対して、天然の水溶性増粘剤２〜４質量部を添加することができる。または、無機材料からなる骨材０〜２５０質量部と天然の繊維質材料０〜２．４質量部とを添加することができる。
【００１６】
天然の水溶性増粘剤は澱粉類、海藻類、ゼラチン類等であり、例えば、海藻類の一種の「つのまた（角又）」を使うことができる。つのまたは、煮て漉したものや、粉末状にしたもの（粉つのまた）を使う。天然の水溶性増粘剤は、壁面仕上げ材の保水性を高めるのに役立つ。下地が乾燥していて下地の水の浸透性が良く壁面仕上げ材の乾きが早い場合は、ドライアウトと呼ばれる現象が起きて、壁面仕上げ材の剥離の原因になる。このような場合に天然の水溶性増粘剤を添加して保水性を高めることは有効である。例えば、夏場において、気温が高くて乾燥が早い場合や、下地が乾燥している場合に、天然の水溶性増粘剤を添加するのは有効である。また、ローラー塗りや刷毛塗りに使う場合にも、天然の水溶性増粘剤を添加するのが好ましい。
【００１７】
無機材料からなる骨材は、多孔性のものと、多孔性でないものに分けることができる。多孔性無機材料からなる骨材としては、例えば、珪藻土、パーライト、ゼオライトまたはシラスを使うことができる。非多孔性の無機材料からなる骨材としては、例えば、珪砂を使うことができる。このような骨材を添加すると、耐火性、耐熱性、断熱性、保温性、吸音性、消臭性等が向上する。また、結露防止の効果もあり、室内のカビの発生を防ぐことができる。内装用には、骨材として珪藻土を使うのが好ましい。珪藻土は室内の調湿機能に優れている。珪藻土を添加する場合は、ドロマイト・プラスター１００質量部に対して、珪藻土を２０〜５０質量部添加し、これにさらに珪砂を０〜２００質量部添加する。
【００１８】
天然の繊維質材料としては、例えば、麻スサ（麻ロープあるいは南京袋を１．２〜３．０ｃｍの長さに切断したもの）を使うことができる。あるいは、藁スサ（中塗り用のスサが好ましい）を使うこともできる。
【００１９】
基礎材料において、ドロマイト・プラスターの一部または全部を消石灰に置き換えることもできる。
【００２０】
【実施例】
最初に、以下に述べる各実施例で共通に使う触媒溶液の調整方法を説明する。まず、カルキ分（塩素分）を除去した水１０ｋｇに、２００ｇの塩化アンモニウムと、２５０ｇの炭酸カリウムとを、同時に水に添加する。これらの添加後は、約１５分間撹拌すると共に、水温を６℃に保つ。これに６５０ｇの硫酸鉄を添加し、約１５分間撹拌し、水温を６℃に保つ。次に、１１ｋｇの硝酸カルシウムを添加し、約３０分間撹拌する。得られた溶液をさらに１２時間放置すると共に、水温を１７℃に冷却し、その後、５００ｇの塩化マグネシウムを添加する。これで触媒溶液が得られる。この触媒溶液の比重は約１．３である。
【００２１】
次に、この発明の第１実施例を説明する。第１実施例は、建物の外壁にローラー塗布または吹き付け塗布に使うのに適した壁面仕上げ材である。まず、１０ｋｇのドロマイト・プラスターに２５０ｇの粉つのまたを添加してモルタルミキサーでよく撹拌する。これに上述の触媒溶液１．６ｋｇと水１３ｋｇを添加してよく混練りする。これで、壁面仕上げ材が出来上がる。出来上がった仕上げ材は、水分が蒸発しないように密封容器に保管しておけば、このままの状態で保存できる。この壁面仕上げ材は、外壁のモルタル下地の表面にローラー作業、刷毛作業または吹き付け作業で塗布する。弾性有機系塗料の下地に対しても同様に施工できる。
【００２２】
次に、この発明の第２実施例を説明する。第２実施例は、建物の外壁に左官こて仕上げで塗布するのに適した壁面仕上げ材である。まず、１０ｋｇのドロマイト・プラスターに２５０ｇの粉つのまたを添加してモルタルミキサーでよく撹拌する。これに上述の触媒溶液１ｋｇと水１３ｋｇを添加してよく混練りする。ここまでは、上述の第１実施例と同じである。第２実施例では、これにさらに、２４０ｇの麻スサを添加して約１０分間混練りする。この状態で保管をすることもできる。これにさらに、施工日当日に、２０ｋｇの珪砂５号（または６号）を添加して約１０分間混練りする。これで、壁面仕上げ材が出来上がる。この壁面仕上げ材を、外壁のモルタル下地や弾性有機系塗料の下地の表面に左官こて仕上げで塗布する。なお、この第２実施例と上述の第１実施例は、外壁に限らず、内装用の壁面仕上げ材として使用することもできる。
【００２３】
次に、この発明の第３実施例を説明する。第３実施例は、室内の壁面に塗布するのに適した内装用の壁面仕上げ材である。１０ｋｇのドロマイト・プラスターと２５０ｇの粉つのまたと１．６ｋｇの触媒溶液と１３ｋｇの水とを混練りした状態のもの（上述の第１実施例と同じもの）に対して、５ｋｇの珪藻土を添加して混練りしながら、さらに２４０ｇの麻スサを添加して混練りする。これに、さらに２０ｋｇの珪砂５号を添加して混練りする。これで、壁面仕上げ材が出来上がる。この壁面仕上げ材を、室内の内壁の下地（例えば、プラスターボード）の表面に左官こて仕上げで塗布する。なお、珪砂５号を添加して混練りする作業は施工日に実施する。この第３実施例において、下地がプラスターボードの場合は粉つのまたは添加しなくてもよい。
【００２４】
【発明の効果】
この発明の壁面仕上げ材は、ドロマイト・プラスターと特定の触媒溶液と水とを混練りしたことにより、合成樹脂を全く含まずに、かつ、安価で、施工性が良好で、どのような下地にも直接塗布することができて、十分な付着性能を得ることができる。